(57)【要約】【課題】消去性マーカーで筆記した筆跡の消去性が長時間放置した後でも良好であり、また繰り返し消去性も良好で、更にはインクの主溶媒が水である水性消去性マーカーを使用した場合でも、インクのハジキが発生しない非浸透性筆記板を提供する。【構成】光触媒酸化チタンとシリコーン系バインダを少なくとも含むコーティング材を塗工して、筆記板表面に酸化チタンの光触媒作用により親水性及び有機物分解力を生じさせた非浸透性である樹脂板、金属板、ホーロー板、ガラス板、焼き付け塗装板などの筆記板。【特許請求の範囲】
【請求項１】
光触媒酸化チタン、シリコーン系バインダを少なくとも含むコーティング材を塗工した非浸透性である樹脂板、金属板、ホーロー板、ガラス板、焼き付け塗装板などの筆記板。
【発明の詳細な説明】
【０００１】
【発明が属する技術分野】
本発明は消去性マーカーなどで筆記するための非浸透性である樹脂板、金属板、ホーロー板、ガラス板、焼き付け塗装板などの筆記板（通称ホワイトボード）に関し、消去性マーカーで筆記した筆跡の消去性が長時間放置した後でも良好であり、また繰り返し消去性も良好で、更にはインクの主溶媒が水である水性ボードマーカーを使用した場合でも、インクのハジキが発生しない非浸透性筆記板に関する。
【０００２】
【従来の技術】
消去性マーカーで筆記した筆跡の消去性については、消去性マーカーのマーキングインク組成物の発明として種々のものが提案されている。例えば、特開昭５８−４２６７２号公報には、「（Ａ）ポリオキシエチレンアルキルエーテルまたはポリオキシエチレンアルキルフェノールエーテルの燐酸エステルまたは硫酸エステル、燐酸アルキルエステルまたは亜燐酸アルキルエステル、及びそれらのアンモニウム、アルカリ金属、アルカリ土類金属またはアルカノールアミン塩からなる群から選ばれる化合物」と「（Ｂ）炭素数６以上の脂肪族モノカルボン酸と炭素数８以上の脂肪族一価アルコールとのエステルであって、全炭素数が２０以上であり、分子中に炭素鎖の分岐構造及び／または不飽和結合を有する化合物」とを併用するといったインキの発明が開示されている。また、筆記板についてはスチールなどの特殊塗装では傷つきやすく長時間放置すると消えにくくなり、跡が残るといった問題に対し、表面にガラスを焼き付けたホーローにすることで傷に強く汚れにくくするといった技術が発明されてきた。また、環境からの配慮により、インクの主溶剤を水にした所謂、水性消去性マーカーについては、インク組成物として種々のものが提案されている。例えば、特開平２−２０７２１２号公報には「必須成分として着色剤、剥離剤、高分子ラテックス及び水を含むインキ組成であって、前記剥離剤は脂肪酸アルキルエステル、ジカルボン酸ジアルキルエステル、ポリグリセリン脂肪酸エステル、脂肪酸グリコールエーテルエステル、ジカルボン酸ジ（グリコールエーテルエステル）、アルキルビニルエーテルから選ばれる化合物の乳化物」といったインキの発明が開示されている。
【０００３】
【発明が解決しようとする課題】
しかしながら、上記従来のマーキングインキ組成物は、筆跡の消去性が不十分である。即ち、筆記板に筆記した筆跡は、初期及び経時的に消し具で何度も擦過しなければ完全に消去できないといった問題を有している。また、上記従来のマーキングインキ組成物は、経時的に消し跡に色が染着してしまうという、いわゆるゴースト現象の問題点を有している。更に、上記従来のマーキングインキ組成物は、繰り返し消去した後の消去性が劣ったり、再筆記した時に滲んだり、割れたりといった筆跡の乱れが生じてしまうという問題を有している。また、上記従来の筆記板は表面に空気中の埃、汚れなどが付着することで消えにくくなるといった問題を有している。更に、近年、表面に反射を抑えるためのスポット部を形成加工したノンハレーションホーロー板が発明され、多く見られるが、着色剤として特に有機顔料を用いたインキで筆記した場合、この有機顔料中の残留染料分が筆跡の樹脂分中より溶出し、前記スポット部に入り込み、筆記初期においても板面に色が染着してしまうという問題点を有している。また、上記従来の水性消去性マーカーインキ組成物は油性溶剤特有の臭気の改善や筆跡の消去性に改善は見られるものの、筆記板上に剥離剤の油性成分などが残存すると、筆跡のハジキが発生するという水性消去性マーカー特有の問題があった。本発明は消去性マーカーなどで筆記するための非浸透性である樹脂板、金属板、ホーロー板、ガラス板、焼き付け塗装板などの筆記板（通称ホワイトボード）に関し、消去性マーカーで筆記した筆跡の消去性が長時間放置した後でも良好であり、また繰り返し消去性も良好で、更にはインクの主溶媒が水である水性消去性マーカーを使用した場合でも、インクのハジキが発生しない非浸透性筆記板に関する。
【０００４】
【課題を解決するための手段】
本発明は光触媒酸化チタンとシリコーン系バインダを少なくとも含むコーティング材を非浸透性である樹脂板、金属板、ホーロー板、ガラス板、焼き付け塗装板などの筆記板（通称ホワイトボード）の表面に塗工する。
【０００５】
以下に本発明の各成分について説明する。本発明に係る光触媒酸化チタンは酸化物結晶の伝導電子帯と価電子帯との間のエネルギーギャップよりも大きなエネルギーの光を照射したときに、価電子帯中の電子の励起によって、伝導電子と正孔を生成しうる酸化チタンを言い、アナターゼ型光触媒酸化チタン、ルチル型光触媒酸化チタンを好適に利用できる。光励起に用いる光源としては、蛍光灯、白熱電灯、メタルハライドランプ、水銀ランプのような室内照明、太陽光などを好適に利用できる
【０００６】
本発明に係るシリコーン系バインダとしては、シリカ微粒子、シリカ樹脂、シリコーン樹脂等が挙げられる。
【０００７】
溶媒は水、若しくは有機溶媒、またはそれらの混合溶媒が挙げられる。特に水、若しくはアルコール、またはそれらの混合溶媒が好ましい。溶媒にアルコールを用いる場合、例えば、エタノール、プロパノール、メタノール、ｎ−プロパノール、イソプロパノール、ｎ−ブタノール、イソブタノール等を好適に利用できる。
【０００８】
以上に示した成分以外に必要に応じて、界面活性剤、紫外線吸収剤、紫外線反射剤、酸化防止剤など、種々の添加剤を適宜選択して使用することができる。
【０００９】
【発明の実施の形態】
筆記板の表面に酸化チタンの光触媒作用により親水性及び有機物分解力が生じる。親水性作用は光の照射によって酸化チタンを構成する２つのＯ（酸素原子）のうちのひとつと、空気中のＨ２Ｏ（水分子）が反応を起こし、酸化チタン表面に、水となじみが良い−ＯＨ基ができることにてよって発現される。この親水性作用によって筆跡と筆記板表面との間に水分が入りこみ易くなり、汚れを浮き出したり静電気を防いで汚れの付着を防ぐ。一方、有機物分解作用は光の照射によって酸化チタンにｅ−（電子）とｈ＋（正孔）が生じ、空気中のＯ２とｅ−が、Ｈ２Ｏがｈ＋とそれぞれ反応を起こし、酸化チタン表面にＯ２−（スーパーオキサイドイオン）、・ＯＨ（水酸ラジカル）という分解力を持つ２種の活性酸素を発生させることで発現される。この有機物分解作用によってボード用マーカー成分である被膜構成樹脂の付着力を弱める。このようにして消去性マーカーで筆記した筆跡の消去性が長時間放置した後でも良好で、また、繰り返し消去性も良好となる。更には上記親水性作用により、インクの主溶媒が水である水性ボードマーカーを使用した場合でも、インクのハジキが発生しない。
【００１０】
【実施例】
以下、実施例に従って詳細を説明するが、本発明は実施例だけに限定されるものではない。
【００１１】
実施例１
光触媒酸化チタン　　　　　　　　　　　　　　　　　　　　　　　　　　　　　　　８％
アルキルシリケート　　　　　　　　　　　　　　　２％
硝酸水溶液　　　　　　　　　　　　　　　　　　　５４．８％
エタノール　　　　　　　　　　　　　　　　　　　２８％
プロパノール　　　　　　　　　　　　　　　　　　７．２％
（石原産業製ＳＴＫ−０１）
上記コーティング剤をホーロー板に塗工し、筆記板を得た。
【００１２】
実施例２
光触媒酸化チタン　　　　　　　　　　　　　　　　８％
アルキルシリケート　　　　　　　　　　　　　　　２％
硝酸水溶液　　　　　　　　　　　　　　　　　　　５４．８％
エタノール　　　　　　　　　　　　　　　　　　　２８％
プロパノール　　　　　　　　　　　　　　　　　　７．２％
（石原産業製ＳＴＫ−０１）
上記コーティング剤をノンハレーションホーロー板に塗工し、筆記板を得た。
【００１３】
実施例３
光触媒酸化チタン　　　　　　　　　　　　　　　　８％
アルキルシリケート　　　　　　　　　　　　　　　２％
硝酸水溶液　　　　　　　　　　　　　　　　　　　５４．８％
エタノール　　　　　　　　　　　　　　　　　　　２８％
プロパノール　　　　　　　　　　　　　　　　　　７．２％
（石原産業製ＳＴＫ−０１）
上記コーティング剤をアクリル板に塗工し、筆記板を得た。
【００１４】
実施例４
光触媒酸化チタン　　　　　　　　　　　　　　　　５％
アルキルシリケート　　　　　　　　　　　　　　　５％
硝酸水溶液　　　　　　　　　　　　　　　　　　　５４．８％
エタノール　　　　　　　　　　　　　　　　　　　２８％
プロパノール　　　　　　　　　　　　　　　　　　７．２％
（石原産業製ＳＴＫ−０３）
上記コーティング剤をホーロー板に塗工し、筆記板を得た。
【００１５】
実施例５
光触媒酸化チタン　　　　　　　　　　　　　　　　５％
アルキルシリケート　　　　　　　　　　　　　　　５％
硝酸水溶液　　　　　　　　　　　　　　　　　　　５４．８％
エタノール　　　　　　　　　　　　　　　　　　　２８％
プロパノール　　　　　　　　　　　　　　　　　　７．２％
（石原産業製ＳＴＫ−０３）
上記コーティング剤をノンハレーションホーロー板に塗工し、筆記板を得た。
【００１６】
実施例６
光触媒酸化チタン　　　　　　　　　　　　　　　　５％
アルキルシリケート　　　　　　　　　　　　　　　５％
硝酸水溶液　　　　　　　　　　　　　　　　　　　５４．８％
エタノール　　　　　　　　　　　　　　　　　　　２８％
プロパノール　　　　　　　　　　　　　　　　　　７．２％
（石原産業製ＳＴＫ−０３）
上記コーティング剤をアクリル板に塗工し、筆記板を得た。
【００１７】
比較例１　　　　ホーロー板を筆記板とした。
【００１８】
比較例２ノンハレーションホーロー板を筆記板とした。
【００１９】
比較例３アクリル板を筆記板とした。
【００２０】
初期消去性試験
筆記板上に消去性マーカーで５×５ｃｍの大きさで四角形を書き、１時間放置後、その筆跡上を消し具を用いて荷重１００ｇで摩過し、筆跡が消去するまでの回数を測定した。
【００２１】
経時消去性試験
筆記板上に消去性マーカーで５×５ｃｍの大きさで四角形を書き、１ヶ月間放置後、その筆跡上を消し具を用いて荷重１００ｇで摩過し、筆跡が消去するまでの回数を測定した。
【００２２】
初期消去後の消し跡のゴースト現象の有無
初期消去試験後の筆記板上の、消し跡のゴースト現象の有無を目視にて確認した。
【００２３】
経時消去後の消し跡のゴースト現象の有無
経時消去後の筆記板上の、消し跡のゴースト現象の有無を目視にて確認した。
【００２４】
繰り返し消去後の消去性
筆記板上に消去性マーカーで５×５ｃｍの大きさで四角形を書き、乾燥後、その筆跡上を消し具を用いて摩過し、筆跡を消去する操作を１００回繰り返した後、その筆記板上に５×５ｃｍの大きさで四角形を書き、１時間放置後、その筆跡上を消し具を用いて荷重１００ｇで摩過し、筆跡が消去するまでの回数を測定した。
【００２５】
繰り返し消去後の筆跡
筆記板上に消去性マーカーで５×５ｃｍの大きさで四角形を書き、乾燥後、その筆跡上を消し具を用いて摩過し、筆跡を消去する操作を１００回繰り返した後、その筆記板上に５×５ｃｍの大きさで四角形を書き、その筆跡の状態を目視にて確認した。尚、表１中の○は滲み、割れなどの筆跡の乱れが認められなかったことを表す。△は、多少の滲み、割れなどの筆跡の乱れが認められたことを表す。×は顕著な滲み、割れなどの筆跡の乱れが認められことを表す。
【００２６】
水性ボードマーカーを使用した場合のインクのハジキ
筆記板上に水性の消去性マーカーで螺旋を書き、インクのハジキを目視にて確認した。尚、表１中の○はハジキが認められなかったことを表す。△は、多少のハジキが認められたことを表す。×は顕著なハジキが認められたことを表す。
【００２７】
【表１】
2004009680.tif 000002
【００２８】
【発明の効果】
以上のごとく、本発明の非浸透性筆記板は消去性マーカーで筆記した筆跡の消去性が長時間放置した後でも良好であり、また繰り返し消去性も良好で、更にはインクの主溶媒が水である水性消去性マーカーを使用した場合でも、インクのハジキが発生しないものである。